(57)【特許請求の範囲】
【請求項１】
紫外線吸収性モノマー（ａ）と、このモノマーと共重合可能なビニル化合物モノマー（ｂ）と、これら（ａ）、（ｂ）両者のモノマーの総量１００重量部に対して０．１〜５重量部の架橋性モノマーとの乳化共重合物からなり、共重合物が平均粒径１００ｎｍ以下の内部架橋構造を有する重合体粒子であり、乾燥することにより紫外線吸収性高分子皮膜を形成することを特徴とする水性エマルション型高分子紫外線吸収剤。
【請求項２】
紫外線吸収性モノマーが、紫外線吸収性を示す２−ヒドロキシベンゾフェノン残基が結合した重合性ビニル化合物および／または２−ヒドロキシベンゾトリアゾール残基が結合した重合性ビニル化合物である請求項１に記載の水性エマルション型高分子紫外線吸収剤。
【請求項３】
前記２−ヒドロキシベンゾフェノン残基が結合した重合性ビニル化合物が化１で示される化合物であり、また、前記２−ヒドロキシベンゾトリアゾールが結合した重合性ビニル化合物が化２で示される化合物である請求項２に記載の水性エマルション型高分子紫外線吸収剤。
【化１】
0003580832.tif 000009
（Ｒ1：水素、炭素数１〜６のアルキル基またはアルコキシ基
Ｒ2：炭素数１〜１０のアルキレン基またはオキシアルキレン基、あるいは存在しない（この場合は、Ｘがベンゼン環に直接結合する。）
Ｒ3：水素または低級アルキル基
Ｘ：エステル結合、アミド結合、エーテル結合、又はウレタン結合）
【化２】
0003580832.tif 000010
（Ｒ1：水素、ハロゲンまたはメチル基
Ｒ2：水素または炭素数１〜６の炭化水素基
Ｒ3：炭素数１〜１０のアルキレン基またはオキシアルキレン基、あるいは存在しない（この場合は、Ｘがベンゼン環に直接結合する。）
Ｒ4：炭素数１〜８のアルキレン基、アミノアルキレン基または側鎖に水酸基を有するアルキル基、あるいは存在しない（この場合は、ＸとＣが直接結合する。）
Ｒ5：水素または低級アルキル基
Ｘ：エステル結合、アミド結合、エーテル結合、又はウレタン結合）
【発明の詳細な説明】
【０００１】
【産業上の利用分野】
本発明は、紫外線の有害性を防止するために、プラスチック製品、フィルム製品、ガラス製品、塗装製品、あるいは繊維製品に塗布することにより、これらの表面に強固な紫外線吸収膜を形成し、これらの製品の光劣化を防いだり、これらの製品を透過する紫外線を防止することができる水性エマルション型の高分子紫外線吸収剤に関する。
【０００２】
【従来の技術】
従来、プラスチック製品、フィルム製品、塗装製品などの光劣化を防ぐ方法として、ヒドロキシベンゾフェノン類やベンゾトリアゾール類などの低分子の紫外線吸収剤を練り込んだり、あるいは紫外線吸収皮膜を必要とする場合は、これら低分子の紫外線吸収剤をアクリル樹脂やウレタン樹脂などのバインダーと併用して皮膜化する方法が試みられている。このような、低分子紫外線吸収剤としては、２，４−ジヒドロキシベンゾフェノン、２，２′，４，４′−テトラヒドロキシベンゾフェノン、２−ヒドロキシ−４−オクトキシベンゾフェノンといった２−ヒドロキシベンゾフェノン類；２−（２′−ヒドロキシ−５′−メチルフェニル）ベンゾトリアゾール、２−（２′−ヒドロキシ−３′−ｔ−ブチル−５′−メチルフェニル）−５−クロロベンゾトリアゾール、２−（２′−ヒドロキシ−３′，５′−ジブチルフェニル）−５−クロロベンゾトリアゾールといった２−ヒドロキシフェニルベンゾトリアゾール類が広く用いられている。
【０００３】
【発明が解決しようとする課題】
しかしながら、従来は、得られる紫外線吸収皮膜の効果の持続性が悪かったり、耐水性が悪いため水に濡れると皮膜が剥がれたり、皮膜から低分子の紫外線吸収剤が流れ出るなどし、すぐに効果がなくなるのが欠点であった。
【０００４】
また、従来の低分子の紫外線吸収剤は油溶性でありバインダーと併用して皮膜化する場合、溶剤系で使用する必要があり、作業環境が悪いばかりでなく、水性塗料など水系の製品と併用することができない等の欠点もある。
【０００５】
本発明は、耐水性、耐久性、透明性に優れ、水性製品との併用が可能な水性エマルション型高分子紫外線吸収剤を提供するものである。
【０００６】
【課題を解決するための手段】
本発明の水性エマルション型高分子紫外線吸収剤は、紫外線吸収性モノマー（ａ）と、このモノマーと共重合可能なビニル化合物モノマー（ｂ）と、これら（ａ）、（ｂ）両者のモノマーの総量１００重量部に対して０．１〜５重量部の架橋性モノマー（ｃ）との乳化共重合物からなり、共重合物が平均粒径１００ｎｍ以下の内部架橋構造を有する重合体粒子であるり、乾燥することにより紫外線吸収性高分子皮膜を形成すことを特徴とする。
【０００７】
【発明の実施態様】
紫外線吸収性モノマーとしては、紫外線吸収性を示すモノマーであればいずれも使用しうるが、好ましくは２−ヒドロキシベンゾフェノン誘導体または２−ヒドロキシベンゾトリアゾール誘導体がビニル化合物の主鎖に側鎖として結合したものであり、その具体例としては以下のものが挙げられる。また、下記の２−ヒドロキシベンゾフェノン誘導体と２−ヒドロキシベンゾトリアゾール誘導体とを併用することもできる。このように、紫外線吸収特性の異なる２種類以上のモノマーを併用することにより、紫外線吸収効果をいっそう改善することができる。
【０００８】
（１）  化３で示される２−ヒドロキシベンゾフェノン誘導体
【化３】
0003580832.tif 000002
（Ｒ1：水素、炭素数１〜６のアルキル基またはアルコキシ基
Ｒ2：炭素数１〜１０のアルキレン基またはオキシアルキレン基、あるいは存在しない（この場合は、Ｘがベンゼン環に直接結合する。）
Ｒ3：水素または低級アルキル基
Ｘ：エステル結合、アミド結合、エーテル結合、又はウレタン結合）
【０００９】
化３で表わされるモノマーは、例えば、ＢＰ−Ｒ２  −ＯＨ（ＢＰ：２−ヒドロキシベンゾフェノン骨格）等の官能基を有する紫外線吸収性化合物と、ＣＨ２  ＝ＣＲ３  −ＣＯＯＨ等の官能基を有する重合性ビニル化合物とを反応させ、エステル結合Ｘ（−ＣＯＯ−）により重合性ビニル化合物中に紫外線吸収性化合物残基を結合、導入することにより得られる。
【００１０】
前記化３で表わされるモノマー化合物の具体例としては、２−ヒドロキシ−４−アクリロイルオキシベンゾフェノン、２−ヒドロキシ−４−メタクリロイルオキシベンゾフェノン、２−ヒドロキシ−４−（２−アクリロイルオキシ）エトキシベンゾフェノン、２−ヒドロキシ−４−（２−メタクリロイルオキシ）エトキシベンゾフェノン、２−ヒドロキシ−４−（２−メチル−２−アクリロイルオキシ）エトキシベンゾフェノンなどが挙げられる。
【００１１】
（２）  化４で表わされる２−ヒドロキシベンゾトリアゾール誘導体
【化４】
0003580832.tif 000003
（Ｒ1：水素、ハロゲンまたはメチル基
Ｒ2：水素または炭素数１〜６の炭化水素基
Ｒ3：炭素数１〜１０のアルキレン基またはオキシアルキレン基、あるいは存在しない（この場合は、Ｘがベンゼン環に直接結合する。）
Ｒ4：炭素数１〜８のアルキレン基、アミノアルキレン基または側鎖に水酸基を有するアルキル基、あるいは存在しない（この場合は、ＸとＣが直接結合する。）
Ｒ5：水素または低級アルキル基
Ｘ：エステル結合、アミド結合、エーテル結合、又はウレタン結合）
【００１２】
前記化４で表わされるモノマー化合物の具体例としては、２−［２′−ヒドロキシ−５′−（メタクリロイルオキシ）フェニル］ベンゾトリアゾール、２−［２′−ヒドロキシ−５′−（アクリロイルオキシ）フェニル］ベンゾトリアゾール、２−［２′−ヒドロキシ−３′−ｔ−ブチル−５′−（メタクリロイルオキシ）フェニル］ベンゾトリアゾール、２−［２′−ヒドロキシ−３′−メチル−５′−（アクリロイルオキシ）フェニル］ベンゾトリアゾール、２−［２′−ヒドロキシ−５′−（メタクリロイルオキシプロピル）フェニル］−５−クロロベンゾリトリアゾール、２−［２′−ヒドロキシ−５′−（メタクリロイルオキシエチル）フェニル］ベンゾトリアゾール、２−［２′−ヒドロキシ−５′−（アクリロイルオキシエチル）フェニル］ベンゾトリアゾール、２−［２′−ヒドロキシ−３′−ｔ−ブチル−５′−（メタクリロイルオキシエチル）フェニル］ベンゾトリアゾール、２−［２′−ヒドロキシ−３′−メチル−５′−（アクリロイルオキシエチル）フェニル］ベンゾトリアゾール、２−［２′−ヒドロキシ−５′−（メタクリロイルオキシプロピル）フェニル］−５−クロロベンゾトリアゾール、２−［２′−ヒドロキシ−５′−（アクロイルオキシブチル）フェニル］−５−メチルベンゾトリアゾール、［２−ヒドロキシ−３−ｔ−ブチル−５−（アクリロイルオキシエトキシカルボニルエチル）フェノル］ベンゾトリアゾールなどが挙げられる。
【００１３】
また、上記の紫外線吸収性モノマーと共重合可能な他のビニル化合物（以下、共重合モノマーと呼ぶ）としては、アクリロニトリル、アクリル酸アルキルエステル、メタクリル酸アルキルエステル、アルキルビニルエーテル、アルキルビニルエステル、スチレンなどがあり、この場合のアルキル基の炭素数は特に制約されないが、好ましくは１〜１８である。これら化合物の具体例としては以下のものが挙げられる。
【００１４】
（１）  アクリル酸アルキルエステル・メタクリル酸アルキルエステル
メチルアクリレート、エチルアクリレート、ブチルアクリレート、２−エチルヘキシルアクリレート、オクチルアクリレート、ラウリルアクリレート、ステアリルアクリレート、メチルメタクリレート、ブチルメタクリレート、ｔ−ブチルメタクリレート、２−エチルヘキシルメタクリレート
【００１５】
（２）  アルキルビニルエーテル
メチルビニルエーテル、エチルビニルエーテル、プロピルビニルエーテル、ステアリルビニルエーテル
【００１６】
（３）  アルキルビニルエステル
酢酸ビニル、エチルビニル、ブチルビニル、２−エチルヘキシルビニル
【００１７】
紫外線吸収性モノマー（ａ）と、これと共重合モノマー（ｂ）との共重合比は、重量比で、（ａ）／（ｂ）＝５／９５〜６０／４０の範囲が好ましい。この範囲を超えて紫外線吸収性モノマーの比率が増加すると皮膜特性が不十分となりやすく、一方、低下すると紫外線吸収性能の点で要求を満たせなくなる。
【００１８】
本発明ではさらに共重合成分として、架橋性モノマー（ｃ）を用い、乳化重合時に粒子内架橋を生じせしめる。このように内部架橋構造をもたせることにより、プラスチック製品、ガラス製品、繊維製品に対して塗布した場合に、耐水性に優れ、耐久性のある紫外線吸収性高分子皮膜が形成される。
【００１９】
架橋性モノマーとしては、ジビニル化合物、ジ（トリ）アクリル化合物、ジ（トリ）メタクリル酸エステル化合物のように２重結合を分子内に２個以上有するラジカル架橋性モノマー、およびＮ−メチロールアクリルアミド、グリシジルアクレートのような自己縮合官能基含有モノマー等が挙げられ、これらの架橋性モノマーで内部架橋する。
【００２０】
ラジカル架橋性モノマーとしては、トリアリルアミン、ジメタクリル酸エチル、ジビニルベンゼン、ジメタクリル酸ジエチレングリコール、ジアクリル酸ネオペンチルグリコール、トリメタクリル酸メチロールプロパン、ジアクリル酸１，６−ヘキサンジオール、ジメタクリル酸１，３ブチレン、テトラメタクリル酸ペンタエリスリトール、トリメタクリル酸アリルなどが挙げられる。
【００２１】
自己縮合官能基含有モノマーとしては、グリシジルアクリレート、グリシジルメタクリレート、グリシジルクロネート、グリシジルアクリルエーテル等のエポキシ含有モノマー、Ｎ−メチロールアクリルアミド、Ｎ−メチロールメタクリル酸アミド、Ｎ−メチロールクロトン酸アミド、Ｎ−（２−ヒドロキシエチル）メタクリル酸アミド等のアミド基含有モノマーなどが挙げられる。
【００２２】
生成する水性エマルシヨンの粒子内および粒子間の架橋構造をさらに強固にするために、反応性官能基を有する共重合可能なモノマーを併用使用することもできる。
反応性官能基含有モノマーの具体例としては、以下のものが挙げられる。
（１）  ヒドロキシ基含有モノマー
ヒドロキシエチルアクリレート、ヒドロキシエチルメタクリレート、ヒドロキシプロピルアクリレート、ポリオキシエチレンモノアクリレート、ポリオキシプロピレンモノメタクリレート
【００２３】
（２）  アミノ基含有モノマー
メタクリルアミン、アミノスチレン、アリルアミン
（３）  カルボン酸含有モノマー
アクリル酸、メタクリル酸、クロトン酸、マレイン酸あるいは無水マレイン酸
【００２４】
紫外線吸収性モノマー（ａ）と、共重合可能モノマー（ｂ）との総量（ａ）＋（ｂ）（以下、主共重合モノマーと呼ぶ）ｌ００重量部に対し、架橋性モノマー（段落番号［００２０］及び［００２１］に示したモノマー）は０．１〜５重量部用いることが好ましい。また、より詳細には、架橋性モノマーとしてラジカル架橋性モノマーを用いる場合は、主共重合モノマー１００重量部に対して０．１〜２重量部用いることが好ましく、自己縮合官能基含有モノマーを用いる場合は０．５〜２重量部である。また、反応性官能基含有モノマーを併用する場合は１〜５重量部が好適である。
【００２５】
本発明の水性エマルション型高分子紫外線吸収剤は、水系媒体中で乳化剤とともに各モノマーを混合し、水溶性開始剤により乳化重合することにより得られ、得られた内部架橋共重合物の平均粒径を１００ｎｍ以下とする。平均粒径を１００ｎｍ以下とすることにより、得られる皮膜の透明性が改善される。
本発明では、架橋性モノマーを用いて内部架橋させながら乳化重合することにより、平均粒径１００ｎｍ以下の水性エマルション型高分子紫外線吸収剤が容易に得られる。
【００２６】
乳化剤としては、従来から乳化重合で使用されているものを全て使用しうるが、一般にエマルション重合時に使用する乳化剤は皮膜形成後に皮膜の耐水性、透明性に悪影響を及ぼすので、できる限り少ない方がよい。また、エマルション重合時の乳化剤使用低減のため、共重合性乳化剤として、ラテルムＳ−１８０、Ｓ−１２０Ｓ（花王（株））、アクアロンＲＮ−５０、ＨＳ−１０（第一工業製薬（株））、エレミノールＪＳ−２（三洋化成工業（株））、アデカソープＮＥ−３０（旭電化工業（株））等があり、これらを単独または２種類以上混合して用いることが望ましい。これらは、エマルション重合時に、得られる共重合中に取り込まれ、上記悪影響を防止できるとともに、小粒径の共重合物粒子が得られやすい。
【００２７】
重合開始剤としては、過硫酸塩、過炭酸塩、過ほう酸塩類などの過酸化物および２，２′−アゾビス［２−（２−イミダゾリン−２−イル）プロパン］塩酸塩、２，２′−アゾビス（２−メチルプロピオンアミジン）塩酸塩、２，２′−アゾビス［Ｎ−（２−ヒドロキシエチル）−２−メチルプロピオンアミジン］塩酸塩、２，２′−アゾビス［２−（５−ヒドロキシ−３，４，５，６−テトラハイドロピリミジン−２−イル）プロパン］塩酸塩等の水溶性アゾ系開始剤を使用することができる。
水溶性重合開始剤の使用量は、対モノマー当たり０．０５〜１重量％が好適である。
【００２８】
【発明の効果】
本発明によれば、紫外線吸収性モノマー、共重合モノマーおよび架橋性モノマーを共重合させて、平均粒径１００ｎｍ以下の粒子内架橋構造を有する共重合物粒子からなるエマルション型の高分子紫外線吸収剤とすることにより、繊維製品、プラスチック製品、ガラス製品に適用した場合に、耐水性、耐久性、透明性に優れた皮膜が得られるととともに、水性製品との併用が可能となる。この用途の具体例を示せば、以下の通りである。
【００２９】
（１）  繊維製品の紫外線カット
本発明の高分子紫外線吸収剤は、衣料等の繊維製品に耐洗濯性のある強固な皮膜を形成し、持続性のある紫外線透過防止処理を行なうことが可能である。
【００３０】
（２）  水性塗料の耐光性の改良
水性塗料は水性バインダーに顔料等を分散させたものであるが、これに従来の紫外線吸収剤を添加する場合は、あらかじめ紫外線吸収剤を分散後添加するなどの工夫が必要であり、また低分子のためバインダーを不透明にしたり、ブリードアウトしたりする。これに対して本発明品は水性エマルション型の高分子紫外線吸収剤なので、バインダーの一部としても働き、添加も容易でブリードアウトも無く、簡単に添加することで耐光性を改良した塗料組成物を得ることができる。
【００３１】
（３）  情報記録紙（感熱記録紙、ファクシミリ用紙等）への応用
ファクシミリなどの感熱記録紙は紫外線などにより変色をおこすが、感熱記録紙は塗布する感熱色素などの粒子状態が性能に影響するので、従来の紫外線吸収剤を添加する場合は、微粒子状に紫外線吸収剤を分散させた後添加する必要があるが、機械的に微粒子にするのは困難であり、利用に制限がある。これに対して本発明品は１００ｎｍ以下の粒子径であるので、感熱紙の性能を損なうことなく添加するだけで、耐光性を改良できる。
【００３２】
（４）  ショーウインドウの硝子・プラスチックへの応用
ショーウインドウの硝子やプラスチックなどに吹き付け等により塗布することで、これらのもの容易に紫外線カット処理を行なうことができ、また水性なので、耐溶剤性の悪いプラスチックにも容易に処理ができる。このように紫外線カット処理したものをショーウインドウ等に使用すると、内容物の紫外線からの影響を無くすることができる。
【００３３】
（５）  照明器機のフードへの応用
蛍光灯や街灯等のフードを本発明品で処理すると、蛍光灯などの人工光源から発生する紫外線を除去した光源がえられるので、ディスプレー用の光源として利用でき、また紫外線をめざして集まって来る昆虫などを阻止することができる。とくに、本発明品は処理が容易であり高分子であるため、光源からの熱の影響を受けない。
【００３４】
【実施例】
実施例１〜１６：水性エマルション型高分子紫外線吸収剤の調製
温度計、撹拌機、還流冷却管、窒素導入管および滴下ロートを備えたガラス製反応容器に、ラテムルＳ−１８０（花王（株）製）１０．０ｇ、アクアロンＲＮ−５０（第一工業製薬（株）製）、２−ヒドロキシ−４−（２−メタクリロイルオキシ）エトキシベンゾフェノン３０．０ｇ、アクリル酸エチル８５．０ｇ、アクリル酸２−エチルヘキシル５．０ｇ、アクリル酸４．０ｇ、トリアリルアミン０．３ｇ、水１３０ｇからなる不飽和単量体混合物２６４．３ｇに調製し、このうち３０．０ｇを前記反応容器に加え、７０℃で３０分間乳化を行なった。次いで、重合開始剤として過硫酸アンモニウムを６．２×１０−２モル／水相になるように３０．０ｇの水に溶解し、前記の反応容器に添加し、直ちに、残部の不飽和単量体を９０分間にわたって反応容器内に連続的に滴下し、７０℃で重合を行なった。不飽和単量体の滴下終了後、７０℃で９０分間熟成し、実施例１の水性エマルション型高分子紫外線吸収剤を得た。
【００３５】
以下、同様にして、後記表１〜４に示したように紫外線吸収性モノマー、共重合モノマー、乳化剤、架橋性モノマーを変えて各実施例の水性エマルション型高分子紫外線吸収剤を得た。
各成分の後のカッコ内に使用量を示した。なお、紫外線吸収性モノマーの使用量は、全て３０ｇで統一した。
【００３６】
また、実施例６ではさらにアクリル酸１０ｇを、実施例９ではアクリル酸４ｇを、実施例１３ではメタクリル酸２０ｇを用いて乳化重合を行なった。
開始剤に示したＶ−５０は、２，２′−アゾビス（２−メチルプロピオンアミジン）塩酸塩を示す。
これらの分散粒子の平均粒子径を、コールターサブミクロン粒子アナライザー（アメリカ合衆国、コールターエレクトロニクス社製、Ｃｏｕｌｔｅｒ  Ｍｏｄｅｌ  Ｎ４型）により測定した。なお、記載スペースの都合上、表は縦に２つに分割されており、表１と表２、表３と表４でそれぞれ本来の１つの表を構成する。
【００３７】
比較例１
２，２，４，４′−テトラヒドロキシベンゾフェノン５００ｇ、水１５００ｇ、ナフタレンスルホン酸ナトリウムのホルムアルデヒド縮合物３５ｇを、メガギャッパーグレンミル（浅田鉄工（株）製）で１時間分散撹拌を行ない、紫外線吸収剤の分散溶液を得た。
【００３８】
比較例２
２−（２′−ヒドロキシ−３′−ｔ−ブチル−５′−メチルフェニル）−５−クロロベンゾトリアゾール５００ｇ、水１５００ｇ、ナフタレンスルホン酸ナトリウムのホルムアルデヒド縮合物３５ｇを、メガギャッパーグレンミル（浅田鉄工（株）製）で１時間分散撹拌を行ない、紫外線吸収剤の分散溶液を得た。
【００３９】
比較例３
比較例１で得られた紫外線吸収剤の分散溶液５０ｇとスーパーフレックス  Ｅ−４５００（第一工業製薬（株）製）５０ｇとを混合し、紫外線吸収剤の分散溶液を得た。
【００４０】
比較例４
比較例１で得られた紫外線吸収剤の分散溶液５０ｇとモビニール−９６６（ヘキスト合成（株）製）５０ｇとを撹拌混合し、紫外線吸収剤の分散溶液を得た。
【００４１】
試験例１
実施例１〜１６および比較例１〜４で得られた水性エマルション型高分子紫外線吸収剤をガラス板上に塗布し、１８０℃、５分間乾燥した後、冷却し試験片とした。これらの試験片を２５℃の水に１時間浸漬し、皮膜の白化度を観察した。観察の結果は、表５に示す。
○：皮膜は透明であり、外観の変化がない
×：皮膜が白色に不透明となり、水により膨潤する
【００４２】
試験例２
実施例１〜１６で得られた水性エマルション型高分子紫外線吸収剤および比較例１，２の紫外線吸収剤分散剤を、固形分１％になるように水で希釈した溶液に、綿ニットに浸漬して、１００％絞りとした後、１００℃で３分乾燥した試料３００ｎｍの波長の透過率（Ｔ％）を分光光度計にて測定した。測定結果を表１〜４に示す。また、測定結果の一例を図１に示す。測定装置としては、積分球付き自記分光光度計Ｕ−３３００（株式会社日立製作所製）を用いた。
【００４３】
試験例３
実施例１〜１６で得られた水性エマルション型高分子紫外線吸収剤および比較例３，４の紫外線吸収剤分散物をＯＰＰフィルムに０．７５μのアプリケーターを用いて、６０℃、２分間乾燥し、塗工した。塗工した試料の３００ｎｍの波長の透過率（Ｔ％）を分光光度計にて測定した。測定結果を表１〜４に示す。また、測定結果の一例を図２に示す。測定装置としては、自記分光光度計Ｕ−３３００（株式会社日立製作所製）を用いた。
【００４４】
【表１】
0003580832.tif 000004
【００４５】
【表２】
0003580832.tif 000005
【００４６】
【表３】
0003580832.tif 000006
【００４７】
【表４】
0003580832.tif 000007
【００４８】
【表５】
0003580832.tif 000008
【図面の簡単な説明】
【図１】分光透過率を示すグラフである。
【図２】分光透過率を示すグラフである。
【図１】
0003580832.tif 000011
【図２】
0003580832.tif 000012